(57)【要約】【課題】水分散性に優れ、かつ高い架橋性、高い塗膜硬度を発現する水系ポリイソシアネート組成物、及びこれを硬化剤とした水系塗料組成物の提供。【解決手段】（Ａ）下記構造式で示され、イソシアネート基平均数ｎMが２．３〜１０であり、イソシアネート基平均数ｎMと親水基平均数ｍMがｍM/(ｍM＋ｎM)＝０．０２〜０．４０の関係を有する水系ポリイソシアネート組成物と（Ｂ）脂肪族及び／または脂環族ジイソシアネートの少なくとも１種以上から誘導される、溶剤を含まない状態で特定の条件を満足する親水基を含まないポリイソシアネート組成物とを90：10〜10：90の質量比で混合してなる、水に溶解または分散しうる水系ポリイソシアネート組成物。    (Ｘ)ｍ−Ｒ−(ＮＣＯ)ｎ（Ｘ：親水基、ｍ：親水基数、Ｒ：脂肪族ジイソシアネート及び／または脂環族ジイソシネートの少なくとも１種以上から誘導されるポリイソシアネートのイソシアネート基を除く残基）、【選択図】なし【特許請求の範囲】
【請求項１】
下記水系ポリイソシアネート組成物（Ａ）、ポリイソシアネート組成物（Ｂ）を９０：１０〜１０：９０の質量比で混合してなる、水に溶解または分散しうる水系ポリイソシアネート組成物。
（Ａ）下記構造式で示され、イソシアネート基数ｎの平均数（ｎM）が２．３〜１０であり、イソシアネート基数ｎの平均数（ｎM）と親水基数ｍの平均数（ｍM）がｍM／（ｍM＋ｎM）＝０．０２〜０．４０の関係を有する水系ポリイソシアネート組成物。
（Ｘ）ｍ−Ｒ−（ＮＣＯ）ｎ
Ｘ：親水基
ｍ：親水基数
Ｒ：脂肪族ジイソシアネート及び／または脂環族ジイソシネートの少なくとも１種以上から誘導されるポリイソシアネートのイソシアネート基を除く残基
（Ｂ）脂肪族及び／または脂環族ジイソシアネートの少なくとも１種以上から誘導される、溶剤を含まない状態で下記条件をすべて満足する親水基を含まないポリイソシアネート組成物。
・  イソシアヌレート３量体濃度；６０質量％〜９５質量％。
・  ウレトジオン２量体濃度；２〜２５質量％。
・  ジイソシアネートモノマー濃度；１質量％以下
・  ２５℃における粘度；１５０〜８００ｍＰａ・ｓ。
・  イソシアネート基濃度；２２．０〜２５．０質量％。
【請求項２】
ポリイソシアネート組成物（Ｂ）における脂肪族及び／または脂環族ジイソシアネートモノマーがヘキサメチレンジイソシアネートである請求項１記載のポリイソシアネート組成物。
【請求項３】
ポリイソシアネート組成物（Ｂ）のイソシアネート基平均数が２．５以上３．５以下である、請求項１または２記載のポリイソシアネート組成物。
【請求項４】
ポリイソシアネート組成物（Ｂ）がモノアルコールから誘導されるアロファネート基を更に含み、アロファネート基／イソシアヌレート基の官能基数比率；１〜２０％であることを特徴とする請求項１〜３のいずれかに記載のポリイソシアネート組成物。
【請求項５】
請求項〜４のいずれかに記載の水系ポリイソシアネート組成物を硬化剤として含むことを特徴とする水系塗料組成物。
【請求項６】
ポリオールを含むことを特徴とする請求項５に記載の水系塗料組成物。
【発明の詳細な説明】
【技術分野】
【０００１】
本発明は、水系ポリイソシアネート組成物、及びこれを硬化剤とした水系塗料組成物に関する。
【背景技術】
【０００２】
ポリイソシアネートを硬化剤とする２液ウレタン系塗料組成物はその塗膜の耐薬品性、かとう性などが優れている。特に、脂肪族、脂環族ジイソシアネートから得られるポリイソシアネートを使用した場合、更に耐候性に優れるため、その使用は常温硬化性、熱硬化性のそれぞれの形態で、自動車、建築、家電等の塗料として広く用いられている。
一方、近年、地球環境、安全、衛生などの観点から水性塗料が注目されている。建築外装から産業製品、例えば食缶用、コイルコーティング用等の工業塗料に使用されるようになってきた。ポリイソシアネートを硬化剤とした技術が特許文献１、２に開示されている。しかしながら、これらに用いられているポリイソシアネートは、分散性と架橋性をともに達成できない場合があった。また、特許文献３、４は原料イソシアネートとして、イソシアネート基平均数が高いポリイソシアネートを開示している。この場合には、硬化性は良好であるが、高度な水分散性を付与した場合、塗膜硬度が低下する場合があった。
【０００３】
塗膜硬度を高めるため、ヘキサメチレンジイソシアネートのポリイソシアネートとイソホロンジイソシアネートのポリイソシアネートの混合物であって、その一部を親水化した技術が開示されているが、イソホロンジイソシアネートのポリイソシアネートのイソシアネート基の反応性が低いため、架橋性が充分でない場合があった。（特許文献５）そのため、水分散性に優れ、かつ高い架橋性、高い塗膜硬度を発現する水系ポリイソシアネートが切望されていた。
【０００４】
【特許文献１】特公平８−３２８５１号公報
【特許文献２】特開平５−２２２１５０号公報
【特許文献３】特開平１０−０６００７３号公報
【特許文献４】特開平１１−１００４２６号公報
【特許文献５】特表２００５−５３５７７５号公報
【発明の開示】
【発明が解決しようとする課題】
【０００５】
本発明は、水分散性に優れ、かつ高い架橋性、高い塗膜硬度を発現する水系ポリイソシアネート組成物、及びこれを硬化剤とした水系塗料組成物を提供することを目的とする。
【課題を解決するための手段】
【０００６】
本発明者は、鋭意研究した結果、驚くべきことに、親水性基を有する水系ポリイソシアネート組成物（Ａ）と特定の骨格を有するポリイソシアネート組成物（Ｂ）を混合することにより、水分散性に優れ、かつこれを硬化剤とした塗料組成物が高い架橋性を、更に得られた塗膜は高い塗膜硬度を発現するという知見に基づき本発明を完成させるに至った。
すなわち本発明は以下に記載するとおりの水系ポリイソシアネート組成物及びこれを含有する水系塗料組成物である。
【０００７】
（１）下記水系ポリイソシアネート組成物（Ａ）、ポリイソシアネート組成物（Ｂ）を９０：１０〜１０：９０の質量比で混合してなる、水に溶解または分散しうる水系ポリイソシアネート組成物。
（Ａ）下記構造式で示され、イソシアネート基数ｎの平均数（ｎM）が２．３〜１０であり、イソシアネート基数ｎの平均数（ｎM）と親水基数ｍの平均数（ｍM）がｍM／（ｍM＋ｎM）＝０．０２〜０．４０の関係を有する水系ポリイソシアネート組成物。
（Ｘ）ｍ−Ｒ−（ＮＣＯ）ｎ
Ｘ：親水基
ｍ：親水基数
Ｒ：脂肪族ジイソシアネート及び／または脂環族ジイソシネートの少なくとも１種以上から誘導されるポリイソシアネートのイソシアネート基を除く残基
（Ｂ）脂肪族及び／または脂環族ジイソシアネートの少なくとも１種以上から誘導される、溶剤を含まない状態で下記条件をすべて満足する親水基を含まないポリイソシアネート組成物。
・  イソシアヌレート３量体濃度；６０質量％〜９５質量％。
・  ウレトジオン２量体濃度；２〜２５質量％。
・  ジイソシアネートモノマー濃度；１質量％以下
・  ２５℃における粘度；１５０〜８００ｍＰａ・ｓ。
・  イソシアネート基濃度；２２．０〜２５．０質量％。
（２）ポリイソシアネート組成物（Ｂ）における脂肪族及び／または脂環族ジイソシアネートモノマーがヘキサメチレンジイソシアネートである上記（１）に記載のポリイソシアネート組成物。
（３）ポリイソシアネート組成物（Ｂ）のイソシアネート基平均数が２．５以上３．５以下である、上記（１）または（２）に記載のポリイソシアネート組成物。
（４）ポリイソシアネート組成物（Ｂ）がモノアルコールから誘導されるアロファネート基を更に含み、アロファネート基／イソシアヌレート基の官能基数比率；１〜２０％であることを特徴とする上記（１）〜（３）に記載のポリイソシアネート組成物。
（５）上記（１）〜（４）に記載の水系ポリイソシアネート組成物を硬化剤として含むことを特徴とする水系塗料組成物。
（６）ポリオールを含むことを特徴とする上記（５）に記載の水系塗料組成物。
【発明の効果】
【０００８】
本発明の水系ポリイソシアネート組成物は水分散性に優れ、かつ高い架橋性、高い塗膜硬度を発現しうる塗料組成物を提供できる。
【発明を実施するための最良の形態】
【０００９】
以下に、本発明について詳しく説明する。
本発明の水系ポリイソシアネート組成物（Ａ）は、水系ポリイソシアネートの前駆体であるポリイソシアネートと親水基導入化合物との反応により得られる。
水系ポリイソシアネートの前駆体ポリイソシアネート（以下前駆体ＡＡという）は、脂肪族及び／または脂環族ジイソシアネートから誘導される。本発明において用いることのできる脂肪族及び／または脂環族ジイソシアネートとは、その構造の中にベンゼン環を含まない化合物である。脂肪族ジイソシアネートモノマーとしては、炭素数４〜３０のものが、脂環族ジイソシアネートモノマーとしては炭素数８〜３０のものが好ましく、例えば、テトラメチレン−１，４−ジイソシアネート、ペンタメチレン−１，５−ジイソシアネート、ヘキサメチレンジイソシアネート、２，２，４−トリメチル−ヘキサメチレン−１，６−ジイソシアネート、リジンジイソシアネート、イソホロンジイソシアネート、１，３−ビス（イソシアナートメチル）−シクロヘキサン、４，４’−ジシクロヘキシルメタンジイソシアネート等を挙げることが出来る。なかでも、耐候性、工業的入手の容易さから、ヘキサメチレンジイソシアネート（以下ＨＤＩという）、イソホロンジイソシアネート（以下ＩＰＤＩという）が好ましく、特にＨＤＩが好ましい。単独で使用しても、併用しても良い。
【００１０】
前駆体ＡＡは、各種結合を有することができる。具体的には、イソシアヌレート基、ウレトジオン基、ウレタン基、アロファネート基、ビウレット基、イミノオキサジアジンジオン基等が挙げられ、２種以上を含むことができる。
その中で次式（１）に示されるイソシアヌレート基を有することが好ましい。
【００１１】
【化１】
2007332194.tif 000002
【００１２】
イソシアヌレート基を含むイソシアヌレート型ポリイソシアネートを製造するための触媒としては、一般的に使用されるイソシアヌレート化触媒が挙げられる。
イソシアヌレート化触媒としては、例えば一般に塩基性を有するものが好ましく、
１）例えばテトラメチルアンモニウム、テトラエチルアンモニウム等のテトラアルキルアンモニウムのハイドロオキサイドや例えば酢酸、カプリン酸等の有機弱酸塩、２）例えばトリメチルヒドロキシプロピルアンモニウム、トリメチルヒドロキシエチルアンモニウム、トリエチルヒドロキシプロピルアンモニウム、トリエチルヒドロキシエチルアンモニウム等のヒドロキシアルキルアンモニウムのハイドロオキサイドや例えば酢酸、カプリン酸等の有機弱酸塩、３）酢酸、カプロン酸、オクチル酸、ミリスチン酸等のアルキルカルボン酸の例えば錫、亜鉛、鉛等のアルカリ金属塩、４）例えばナトリウム、カリウム等の金属アルコラート、５）例えばヘキサメチルジシラザン等のアミノシリル基含有化合物、６）マンニッヒ塩基類、７）第３級アミン類とエポキシ化合物との併用、８）例えばトリブチルホスフィン等の燐系化合物等がある。
この中で４級アンモニウムの有機弱酸塩が好ましく、さらにテトラアルキルアンモニウムの有機弱酸塩がさらに好ましい。
【００１３】
イソシアヌレート化反応を停止するために用いた触媒を失活する。その失活方法としては例えば、リン酸、酸性リン酸エステルなどの酸性物質による中和、熱分解、化学分解等がある。
また、前駆体ＡＡは、ジイソシアネートモノマー２分子からなるウレトジオン２量体を含んでも構わない。ウレトジオン基とは、２つのイソシアネート基からなり、次式（２）で示される。
【００１４】
【化２】
2007332194.tif 000003
【００１５】
ウレトジオン化反応はウレトジオン化触媒を用いて得ることができる。この具体的な化合物の例としては、第３ホスフィンである、トリ−ｎ−ブチルホスフィン、トリ−ｎ−オクチルホスフィンなどのトリアルキルホスフィン、トリス−（ジメチルアミノ）−ホスフィンなどのトリス（ジアルキルアミノ）ホスフィン、シクロヘキシル−ジ−ｎ−ヘキシルホスフィンなどのシクロアルキルホスフィンなどがある。これらの化合物はアロファネート化触媒にもなり得る。また、これらの化合物の多くは、同時にイソシアヌレート化反応も促進し、ウレトジオン基含有ポリイソシアネートに加えてイソシアヌレート基含有ポリイソシアネートを生成する。
また、前記のような触媒を用いることなく、加熱で得ることもできる。
【００１６】
本発明の前駆体（ＡＡ）は、ウレタン基および／またはアロファネート基を有しても構わない。ウレタン基とは水酸基とイソシアネート基から形成され、次式（３）で示され、アロファネート基とは水酸基と２個のイソシアネート基から形成され、次式（４）で示される。
【００１７】
【化３】
2007332194.tif 000004
【００１８】
【化４】
2007332194.tif 000005
【００１９】
ウレタン基、アロファネート基形成のために水酸基を有するアルコールを用いることができる。その具体例としては、例えば、モノアルコール、ジオール、ポリオール等が挙げられる。その中でモノアルコールとしては直鎖もしくは分岐アルコール、脂環式アルコールがあり、その具体例としては、例えば、メタノール、エタノール、ｎ−プロパノール、イソプロパノール、ｎ−ブタノール、ｉ―ブタノール、ｓ−ブタノール、ｎ−ペンタノール、ｎ−ヘキサノール、ｎ−オクタノール、ｎ−ノナノール、２−エチルブタノール、２，２−ジメチルヘキサノール、２−エチルヘキサノール、シクロヘキサノール、メチルシクロヘキサノール、エチルシクロヘキサノールが挙げられる。
【００２０】
ジオールとは、１分子中に２個の水酸基を有する化合物であり、例えば、エチレングリコール、１，２−プロパンジオール、１，３−プロパンジオール、１，４−ブタンジオール、１，３−ブタンジオール、１，２−ブタンジオール、１，５−ペンタンジオール、１，６−ヘキサンジオール、２−エチルヘキサン−１，３−ジオール、メチルペンタンジオール、シクロヘキサンジメタノール、メチルペンタンジオール、メオペンチルグリコール、水添ビスフェノールA、ジエチレングリコール、トリエチレングリコールなどが挙げられる。
上記アルコールの中でｉ−ブタノールや２−エチルヘキサノール、２−エチルヘキサン−１，３−ジオール等の分岐アルコールが特に好ましい。
【００２１】
前駆体ＡＡのイソシアネート基平均数を高めるために、ポリオールを用いることが好ましい。そのポリオールとしては、分子量５００未満の低分子ポリオールと分子量５００以上の高分子ポリオールがある。トリオール類、テトラオール類などがある。低分子ポリオールとしては例えば、トリオール類としては、例えばグルセリン、トリメチロールプロパンなどがあり、テトラオール類としては、例えばペンタエリトリトールなどがある。この中でトリメチロールプロパンが特に好ましい。
【００２２】
高分子ポリオールとしてはアクリルポリオール、ポリエステルポリオール、ポリエーテルポリオール、ポリオレフィンポリオールなどがある。
アクリルポリオールとしては、例えば、アクリル酸−２−ヒドロキシエチル、アクリル酸−２−ヒドロキシプロピル、アクリル酸−２−ヒドロキシブチル等の活性水素を持つアクリル酸エステル等、またはグリセリンのアクリル酸モノエステルあるいはメタクリル酸モノエステル、トリメチロールプロパンのアクリル酸モノエステルあるいはメタクリル酸モノエステル等の群から選ばれた単独または混合物とメタクリル酸−２−ヒドロキシエチル、メタクリル酸−２−ヒドロキシプロピル、メタクリル酸−２−ヒドロキシブチル、メタクリル酸−３−ヒドロキシプロピル、メタクリル酸−４−ヒドロキシブチル等の活性水素を持つメタクリル酸エステル等の群から選ばれた単独または混合物を必須成分とし、アクリル酸メチル、アクリル酸エチル、アクリル酸イソプロピル、アクリル酸−ｎ−ブチル、アクリル酸−２−エチルヘキシルなどのアクリル酸エステル等、メタクリル酸メチル、メタクリル酸エチル、メタクリル酸イソプロピル、メタクリル酸−ｎ−ブチル、メタクリル酸イソブチル、メタクリル酸−ｎ−ヘキシル、メタクリル酸ラウリル等のメタクリル酸エステル等、アクリル酸、メタクリル酸、マレイン酸、イタコン酸等の不飽和カルボン酸、アクリルアミド、Ｎ−メチロールアクリルアミド、ジアセトンアクリルアミド等の不飽和アミド、及びメタクリル酸グリシジル、スチレン、ビニルトルエン、酢酸ビニル、アクリロニトリル、フマル酸ジブチル等のその他の重合性モノマーの群から選ばれた単独または混合物の存在下、あるいは非存在下において重合させて得られるアクリルポリオールが挙げられる。
【００２３】
ポリエステルポリオールとしては、例えばコハク酸、アジピン酸、セバシン酸、ダイマー酸、無水マレイン酸、無水フタル酸、イソフタル酸、テレフタル酸等のカルボン酸の群から選ばれた二塩基酸の単独または混合物と、エチレングリコール、プロピレングリコール、ジエチレングリコール、ネオペンチルグリコール、トリメチロールプロパン、グリセリンなどの群から選ばれた多価アルコールの単独または混合物との縮合反応によって得られるポリエステルポリオール及び例えばε−カプロラクトンを多価アルコールに開環重合して得られるようなポリカプロラクトン類等が挙げられる。
【００２４】
ポリエーテルポリオール類としては、多価ヒドロキシ化合物の単独または混合物に、例えばリチウム、ナトリウム、カリウムなどの水酸化物、アルコラート、アルキルアミンなどの強塩基性触媒を使用して、エチレンオキサイド、プロピレンオキサイド、ブチレンオキサイド、シクロヘキセンオキサイド、スチレンオキサイドなどのアルキレンオキサイドの単独または混合物を付加して得られるポリエーテルポリオール類、更にエチレンジアミン類等の多官能化合物にアルキレンオキサイドを反応させて得られるポリエーテルポリオール類及び、これらポリエーテル類を媒体としてアクリルアミド等を重合して得られる、いわゆるポリマーポリオール類等が含まれる。
【００２５】
前記多価ヒドロキシ化合物としては
（１）例えばジグリセリン、ジトリメチロールプロパン、ペンタエリスリトール、ジペンタエリスリトールなど
（２）例えばエリトリトール、Ｄ−トレイトール、Ｌ−アラビニトール、リビトール、キシリトール、ソルビトール、マンニトール、ガラクチトール、ラムニトール等糖アルコール系化合物
（３）例えばアラビノース、リボース、キシロース、グルコース、マンノース、ガラクトース、フルクトース、ソルボース、ラムノース、フコース、リボデソース等の単糖類、
（４）例えばトレハロース、ショ糖、マルトース、セロビオース、ゲンチオビオース
、ラクトース、メリビオースなどの二糖類、
（５）例えばラフィノース、ゲンチアノース、メレチトースなどの三糖類
（６）たとえはスタキオースなどの四糖類
などがある。
【００２６】
ポリオレフィンポリオールとしては、例えば、水酸基を２個以上有するポリブタジエン、水素添加ポリブタジエン、ポリイソプレン、水素添加ポリイソプレンなどが挙げられる。
ポリオールの統計的１分子が持つ水酸基数（以下水酸基平均数）は２〜８であることが好ましく、更に好ましくは３〜５である。水酸基平均数が２未満であると、本発明のｎの範囲が得られず、硬化性が低下する。また、８を超えると、得られた前駆体ＡＡの粘度が非常に高くなるか、この粘度を低下させるためにポリオールの分子量を大きくすると、これで得られた水系ポリイソシアネート組成物を用いて形成した塗膜の硬化性の低下を招く場合がある。  
【００２７】
好ましいポリオールの例としては、前記の低分子量ポリオール及びこの低分子量ポリオールにε−カプロラクトンを開環重合して得られるポリカプロラクトンポリオールである。
低分子ポリオール、特にトリオールは高い塗膜硬度を得るために好ましい。また、ウレタン基、アロファネート基形成のためのアルコールは、イソシアヌレート化触媒と同時に添加することもできるし、触媒の添加に先立ち、添加することもできる。
反応終了後、未反応ジイソシアネートモノマーは薄膜蒸発缶、抽出などにより除去する。
前駆体ＡＡ中のジイソシアネートモノマー濃度としては１質量％以下、好ましくは０．７質量％以下、更に好ましくは０．５質量％以下である。
【００２８】
本発明の水系ポリイソシアネート組成物の親水基は特に制限されることはなく、アニオン性基、及び、ノニオン性基が挙げられる。アニオン性基には、例えば、カルボン酸基、スルホン酸基、リン酸基などがある。ノニオン性基には、例えば、ポリエチレングリコール型、多価アルコール型などがある。親水基としては、ノニオン基またはカルボン酸基、スルホン酸基が好ましい。
【００２９】
以下、親水基導入方法について説明する。
上記に例示した親水基を前駆体ＡＡに導入するためには親水基及び活性水素基をともに有する化合物を用いる。活性水素基とは、イソシアネート基と反応する官能基であり、例えば、水酸基、メルカプト基、カルボン酸基などがある。アニオン性基と活性水素基をともに有する化合物としては、水酸基とカルボン酸基をともに有する、オキシ酸があり、グリコール酸、乳酸、酒石酸、クエン酸、オキシ酪酸、オキシ吉草酸、ヒドロキシピバリン酸、ジメチロール酢酸、ジメチロールプロピオン酸、ジメチロールブタン酸、カルボン酸基を有するポリカプロラクトンなどが挙げられる。水酸基とスルホン酸基をともに有する化合物としては、例えばイセチオン酸などがある。活性水素基としメルカプト基とカルボン酸基をともに有する化合物としては、メルカプトカルボン酸であるメルカプト酢酸などがある。ノニオン性基と活性水素基をともに有する化合物としては、ポリエチレンオキサイドがある。ポリエチレンオキサイドは、例えばメタノール、エタノール、ブタノール等のモノアルコールにエチレンオキサイドを付加して得られ、プロピレンオキサイドを含んでも良い。
ポリエチレンオキサイド、ポリピレンオキサイド等の数平均分子量の好ましい範囲は、２００〜１０００であり、より好ましくは３００〜８００であり、その中でも４００〜６００が最も好ましい。
活性水素基としては水酸基が好ましい。
アニオン性基は、有機アミン、無機塩基で中和することが好ましい。この中和は水系ポリイソシアネート組成物に水分散性、水溶性を付与する。
【００３０】
上記の具体的な有機アミン化合物の例としては、例えば、メチルアミン、エチルアミン、プロピルアミン、イソプロピルアミン、ブチルアミン、２−エチルヘキシルアミン、シクロヘキシルアミン、ジメチルアミン、ジエチルアミン、ジプロピルアミン、ジイソプロピルアミン、ジブチルアミン、トリメチルアミン、トリエチルアミン、トリイソプロピルアミン、トリブチルアミン、エチレンジアミンなどの炭素数１から２０の直鎖状、分岐状の１，２または３級アミン、モルホリン、Ｎ−アルキルモルホリン、ピリジンなどの環状アミン、モノイソプロパノールアミン、メチルエタノールアミン、メチルイソプロパノールアミン、ジメチルエタノールアミン、ジイソプロパノールアミン、ジエタノールアミン、トリエタノールアミン、ジエチルエタノールアミン、トリエタノールアミンなどの水酸基を分子内に有する水酸基含有アミンなどを挙げることができる。無機塩基としては、アンモニア、水酸化カリウム、水酸化ナトリウムが挙げられる。
【００３１】
これらの有機アミン化合物、無機塩基はカルボキシル基に対して０．５〜１．５当量の範囲で用いられる。 ０．５未満の場合は、水系ポリイソシアネート組成物の水分散性、水溶性が低下する場合があり、１．５を超える場合は、水系ポリイソシアネート溶液のｐＨが高くなり、これを用いた塗料の安定性が低下する場合がある。
また、前駆体ＡＡのイソシアネート基ｎの平均数ｎＭと親水基数ｍの平均数ｍＭとの合計数に対する親水基平均数ｍＭの比率ｍＭ／（ｍＭ＋ｎＭ）は、０．０２〜０．４０であり、好ましくは０．０２〜０．３０であり、より好ましくは０．０４〜０．２０、最も好ましくは０．０５〜０．１０である。０．０２未満の場合、水分散性が不足する場合があり、０．４０を超える場合、架橋性が低下する場合がある。
【００３２】
上記前駆体ＡＡと親水基導入化合物との付加反応は、一般に−２０〜１５０℃ で行うことが出来るが、好ましくは３０〜１００℃である。１５０℃を超える温度では副反応を起こす可能性があり、−２０℃未満になると反応速度が小さくなり不利である。
また、この反応には、錫、亜鉛、鉛等の有機金属塩、及び、３級アミン系化合物、ナトリウムなどのアルカリ金属のアルコラート等を触媒として用いてもよい。
【００３３】
更に水分散性の向上などの目的に応じて、ノニオン系、アニオン系、カチオン系、両性界面活性剤を添加することができる。具体的な前記界面活性剤としては、例えばポリエチレングリコール、多価アルコール脂肪酸エステル等のノニオン系、脂肪酸塩、アルキル硫酸エステル、アルキルベンゼンスルホン酸塩、スルホコハク酸塩、アルキルリン酸塩等のアニオン系、アルキルアミン塩、アルキルベタイン等のカチオン系、カルボン酸アミン塩、スルホン酸アミン塩、硫酸エステル塩等の界面活性剤がある。
前駆体ＡＡの製造前、製造中、製造後のいずれの段階においても上記に例示した親水基導入化合物を付加することにより、本発明の水系ポリイソシアネート組成物（Ａ）が得られるが、前駆体ＡＡの製造後に親水基を付加させることが好ましい。
【００３４】
本発明の水系ポリイソシアネート組成物（Ａ）には、塗料粘度を低下させる等の目的により溶剤を含有することができる。
上記の具体的な有機溶剤の例としては、例えば、１−メチルピロリドン、メチルエチルケトン、アセトン、メチルイソブチルケトン、プロピレングリコールモノメチルエーテルアセテート、酢酸エチル、酢酸イソプロピル、酢酸ブチル、トルエン、キシレン、ペンタン、ｉｓｏ−ペンタン、ヘキサン、ｉｓｏ−ヘキサン、シクロヘキサン、ソルベントナフサ、ミネラルスピリットなどを挙げることができ、２種以上を併用できる。有機溶剤としては、水への溶解度が５質量％以上のものが好ましい。水への溶解度が５質量％未満の有機溶剤を用いると、水系ポリイソシアネート組成物の水分散性が低下する場合がある。また、沸点が１００℃以上のものが好ましく、沸点が１００℃未満の有機溶剤を用いると、塗膜形成時に有機溶剤の揮発が速くなり、塗膜表面外観に影響を及ぼす場合がある。溶剤の使用量は、水系ポリイソシアネート組成物の０〜２０質量％であり、好ましくは、０〜１０質量％、さらに好ましくは０〜５質量％である。２０質量％を超えると、塗料として使用する場合に、揮発する溶剤が多くなり、環境上好ましくない。
本発明に用いる水系ポリイソシアネート組成物（Ａ）は分子量分布を有する。
【００３５】
本発明のポリイソシアネート組成物（Ｂ）は、脂肪族及び／または脂環族ジイソシアネートから誘導されており、用いることのできる脂肪族及び／または脂環族ジイソシアネートとは、水系ポリイソシアネート組成物（Ａ）で例示したものが使用される。
本発明のポリイソシアネート組成物（Ｂ）中のイソシアヌレート構造を有するジイソシアネート３量体の濃度（以下イソシアヌレート３量体と言う）は６０〜９５質量％である。６０質量％未満であるとポリイソシアネート組成物（Ｂ）の粘度が増加し、９５質量％を超えるとポリイソシアネート組成物（Ｂ）の収率が低下する。ジイソシアネートモノマーからイソシアヌレート基含有ポリイソシアネートを誘導する場合は前述の前駆体ＡＡに関する記載と同様の化合物を使用することができる。
【００３６】
得られるイソシアヌレート基含有ポリイソシアネートは３量体以外に、５量体、７量体などを含む。本発明のイソシアヌレート３量体濃度範囲を得るためには、イソシアヌレート化反応の転化率（イソシアヌレート化反応で生成したポリイソシアネートの仕込み液に対する質量割合）が２０％以下、好ましくは１５％以下である。２０％を超えると、本発明の構成要件である、イソシアヌレート３量体濃度の達成が困難となる場合があり、ポリイソシアネートの低粘度化と架橋性を両立できない場合がある。
【００３７】
この時、同時にウレトジオン基含有ポリイソシアネートなどのイソシアヌレート基含有ポリイソシアネート以外のポリイソシアネートが生成する場合がある。本発明のポリイソシアネートを得る場合のイソシアヌレート化反応によるウレトジオン２量体の生成は好ましくない。イソシアヌレート化反応で生成するウレトジオン２量体濃度はイソシアヌレート化反応により生成したポリイソシアネートに対して２質量％以下、好ましくは１質量％以下が好ましい。２質量％を超えると、ポリイソシアネート組成物（Ｂ）を貯蔵した時のジイソシアネートモノマーの発生量が増加し、好ましくない。前記の如く、イソシアヌレート化反応で生成するウレトジオン２量体の抑制がポリイソシアネート組成物（Ｂ）貯蔵時のジイソシアネートモノマーの生成を抑制することは驚くべきことであった。
イソシアヌレート化反応に用いる触媒はイソシアヌレート基含有ポリイソシアネートの選択率の高い前記の１）、２）、３）が好ましい。５）はビウレット基含有ポリイソシアネートも生成し、また、意外なことにポリイソシアネート貯蔵時にジイソシアネートモノマーが遊離し、好ましくない。
【００３８】
本発明のポリイソシアネート組成物（Ｂ）中のウレトジオン２量体濃度は２〜２０質量％である。２質量％未満であると、ポリイソシアネート組成物の粘度が増加し、２０質量％を超えると架橋性が低下する場合がある。
ウレトジオン２量体は前述の前駆体ＡＡに関する記載と同様のウレトジオン触媒を用いて得ることができる。
【００３９】
また、前記のような触媒を用いることなく、加熱で得ることもできる。加熱により得ることのできるウレトジオン基含有ポリイソシアネートの収率は低く、ウレトジオン基含有ポリイソシアネートのみを得るための手段としては効率的ではなかった。
しかし、驚くべきことに触媒を使用せず、加熱のみにより得られるウレトジオン基含有ポリイソシアネートの貯蔵時に遊離するジイソシアネートモノマー量が格段に低いことが判明した。ウレトジオン基は加熱により分解しやすく、そのためウレトジオン基含有ポリイソシアネート貯蔵時にジイソシアネートモノマーが遊離すると考えられていた。本発明の構成成分の１つであるウレトジオン基含有ポリイソシアネートは加熱で製造することが好ましい。
【００４０】
本発明におけるポリイソシアネート組成物（Ｂ）はモノアルコールから誘導されるアロファネート基を更に含んでいることが好ましい。この場合、ポリイソシアネート組成物（Ｂ）中のモノアルコールから誘導されるアロファネート基／イソシアヌレート基の官能基数比率は１〜２０％であり、好ましくは、２〜１５％、更に好ましくは２〜１０％である。１％未満では、得られるポリイソシアネートの粘度が増加する場合があり、２０％を超えると架橋性が低下する場合がある。
【００４１】
本発明のポリイソシアネート組成物（Ｂ）に用いることができるモノアルコールとは、炭素、水素及び酸素のみで形成されるモノアルコールが好ましく。更に好ましくは分子量５００以下である。その具体的な化合物は、例えば、メタノール、エタノール、プロパノール、ブタノール、ペンタノール、ヘキサノール、ヘプタノール、オクタノール、ノナノールなどの異性体を含む化合物であり、２種以上を併用しても良い。
【００４２】
本発明のポリイソシアネート組成物（Ｂ）におけるモノアルコールの添加量はポリイソシアネートのイソシアネート基とモノアルコールの水酸基との当量比で１０００／１〜１０／１、好ましくは１０００／１〜１００／１である。１０／１を下回ると、モノアルコール２分子とジイソシアネートモノマー１分子からなる化合物が生成する場合があり、粘度の低いポリイソシアネート得るためには好ましくない。
【００４３】
アロファネート基を生成するためには、通常、アロファネート化触媒を用いる。この具体的な化合物としては、錫、鉛、亜鉛、ビスマス、ジルコニウム、ジルコニルなどのアルキルカルボン酸塩である、２−エチルヘキサン酸錫、ジブチル錫ジラウレートなどの有機錫化合物、２−エチルヘキサン酸鉛などの有機鉛化合物、２−エチルヘキサン酸亜鉛などの有機亜鉛化合物、２−エチルヘキサン酸ビスマス、２−エチルヘキサン酸ジルコニウム、２−エチルヘキサン酸ジルコニルなどがあり、２種以上を併用することができる。
また、前記のイソシアヌレート化触媒もアロファネート化触媒となり得る。前記のイソシアヌレート化触媒を用いて、アロファネート化反応を行う場合、イソシアヌレート基含有ポリイソシアネートも生成する。
【００４４】
本発明のポリイソシアネート組成物（Ｂ）にはビウレット型ポリイソシアネートを含まないことが好ましい。ビウレット型ポリイソシアネートの存在はポリイソシアネート組成物貯蔵後のジイソシアネートモノマーの増加をもたらし、好ましくない。好ましくは、０．５質量％以下である。
前述した、イソシアヌレート化反応、アロファネート化反応、ウレトジオン化反応はそれぞれを逐次行うこともできるし、並行して行うこともできる。好ましくは、イソシアヌレート化反応とアロファネート化反応を先行し、その後、ウレトジオン化反応を行うことが好ましく、イソシアヌレート化反応とアロファネート化反応は共通した触媒を用い、ウレトジオン化反応を熱により行うことが製造工程を簡略でき好ましい。
これらの反応が終了した後、未反応ジイソシアネートモノマーを薄膜蒸発缶、抽出などで除去する。
【００４５】
本発明のポリイソシアネート組成物（Ｂ）中のジイソシアネートモノマー濃度は１質量％以下であり、好ましくは０．５質量％以下である。１質量％を超えると、架橋性が低下し、好ましくない。
本発明のポリイソシアネート組成物（Ｂ）の２５℃における粘度は１５０〜８００ｍＰａ・ｓであり、好ましくは、１５０〜７００ｍＰａ・ｓである。１５０ｍＰa・ｓ未満であると、架橋性が低下し、８００ｍＰa・ｓを超えると塗料の固形分濃度が低下し、好ましくない。
【００４６】
本発明のポリイソシアネート組成物（Ｂ）のイソシアネート基平均数は２．５以上である。好ましくは２．８以上、３．５以下である。２．５未満であると架橋性が低下する場合がある。イソシソシアネート基平均数は以下の式（Ｉ）により求められる。
【００４７】
【数１】
2007332194.tif 000006
【００４８】
本発明のポリイソシアネート組成物（Ｂ）のイソシアネート基濃度は、２２．０〜２５．０質量％であり、好ましくは２２．５〜２４．０質量％、より好ましくは２３．０〜２４．０質量％である。２２．０質量％未満の場合、形成された塗膜中のウレタン基濃度が低下しやすく、水分散性が低下する場合があり、２５．０質量％を超える場合、架橋性が劣る場合がある。
【００４９】
本発明に用いるポリイソシアネート組成物（Ｂ）は分子量分布を有する。
本発明の水系ポリイソシアネート組成物は、上記水系ポリイソシアネート組成物（Ａ）とポリイソシアネート組成物（Ｂ）を９０：１０〜１０：９０（質量比）で混合して得られ、好ましくは７０：３０〜１０：９０であり、より好ましくは５０：５０〜１０：９０である。９０：１０を超える場合、水分散性は満足するが、架橋性や塗膜硬度に劣る場合があり、１０：９０未満の場合、水分散性が低下する場合がある。
【００５０】
本発明に用いる水系ポリイソシアネート組成物は、分子量分布を有する。
本発明の水系ポリイソシアネート組成物は、ポリオールとともに本発明の水系塗料組成物の主成分を構成する。水系ポリイソシアネート組成物中のイソシアネート基はこのポリオールの水酸基と反応して、架橋塗膜を形成することができる。
【００５１】
本発明の水系塗料組成物に使用するポリオールとしては、通常、水系塗料用に用いるものであれば特に制限なく使用可能である。具体例としては、上記で例示したポリオール以外にエポキシポリオール、フッ素ポリオールなどがある。
エポキシポリオールとしては、ビスフェノール型エポキシ樹脂をアミン変性、または、アミノアルコール変性したものが挙げられる。
フッ素ポリオールとしては、フッ素化エチレンと共重合可能なモノマーからなる樹脂が挙げられる。
好ましいポリオールはアクリルポリオール、ポリエステルポリオールである。
【００５２】
前記のポリオールは水に乳化、分散あるいは溶解することが必須となる。そのために、ポリオールに含まれるカルボキシル基、スルホン基などを中和する事ができる。
カルボキシル基、スルホン基などを中和するための化合物としては、有機アミン、無機塩基が挙げられる。有機アミンとしては、例えば、水溶性アミノ化合物である例えばモノエタノールアミン、エチルアミン、ジメチルアミン、ジエチルアミン、トリエチルアミン、プロピルアミン、ジプロピルアミン、イソプロピルアミン、ジイソプロピルアミン、トリエタノールアミン、ブチルアミン、ジブチルアミン、２−エチルヘキシルアミン、エチレンジアミン、プロピレンジアミン、メチルエタノールアミン、ジメチルエタノールアミン、ジエチルエタノールアミン、モルホリンなどから選択される１種以上を用いることができる。無機塩基としては、アンモニア、水酸化カリウム、水酸化ナトリウムを用いることができる。好ましくは、第３級アミンであるトリエチルアミン、ジメチルエタノールアミンなどが好ましい。
【００５３】
前記ポリオールの樹脂分当たりの水酸基価は２０〜３００ｍｇＫＯＨ／ｇが好ましく、酸価は２０〜１００ｍｇＫＯＨ／ｇが好ましい。
ポリオールの水酸基価が２０ｍｇＫＯＨ／ｇ未満の場合、イソシアネート基との反応による架橋性が劣る場合があり、水酸基価が３００ｍｇＫＯＨ／ｇを超えると、逆に架橋密度が増大し、塗膜の伸び等の物性が低下する場合がある。また、酸価が２０ｍｇＫＯＨ／ｇ未満の場合、水分散性が低下する場合があり、１００ｍｇＫＯＨ／ｇを超える場合、得られた塗膜の耐水性等の物性が低下する場合がある。
【００５４】
本発明の水系ポリイソシアネート組成物と上記ポリオールの配合比率は、水系ポリイソシアネート組成物のイソシアネート基とポリオールの水酸基の当量比が０．３〜１．５の範囲で、必要に応じて選択される。
必要に応じて、本発明の塗料組成物にウレタンディスパージョンなどの樹脂を併用することができる。
【００５５】
本発明は硬化促進剤として酸性化合物、塩基性化合物を含む事ができる。
前記酸性化合物の具体例としては、例えば、酢酸、コハク酸等のカルボン酸類、パラトルエンスルホン酸等のスルホン酸類、ジオクチルホスフェート等の酸性リン酸エステルが挙げられる。
これらの酸性化合物はアミン化合物と反応させ、貯蔵安定性を向上させることができる。そのアミン化合物としては、例えばエチルアミン、ジエチルアミン、トリエチルアミンなどのアルキルアミン、エタノールアミン、ジエタノールアミン、トリエタノールアミンなどのアルカノールアミンなどがある。
塩基性化合物の具体例としては、例えばトリエチルアミン、１，４−ジアザビシクロオクタンなどのアミン化合物、ジブチル錫ジラウレート、ナフテン酸亜鉛金属カルボン酸塩などがある。
硬化促進剤の添加量は配合される塗料樹脂分に対して、０．１〜１０質量％、好ましくは０．１〜５質量％である。
【００５６】
また、必要に応じて酸化防止剤、紫外線吸収剤、顔料、例えば、アルミ等の金属粉顔料、酸化チタン、カーボンブラックなどの無機顔料、レオロジーコントロール剤、レベリング剤、溶剤等を添加してもよい。
通常は、水系ポリイソシアネート組成物、ポリオール、添加剤等を混合し、水を主成分とする媒体を添加し、塗装方法に応じた塗料粘度に調整することにより水系塗料組成物となる。
【００５７】
このように調製した水系塗料組成物の被塗装材質としては、金属、プラスチック、無機等が挙げられる。
また、用途としては、上中塗り、下塗り用として、建築外装塗料、バンパー等のプラスチック部品用塗料、自動車補修用塗料、プレコートメタル等の有機被覆用塗料等として有用である。
塗装方法としては、ベル塗装、スプレー塗装、ロール塗装、シャワー塗装、浸漬塗装等が挙げられる。
本発明の水系ポリイソシアネート組成物は塗料以外にインキ、接着剤、繊維・フィルム・セラミック等の無機材料・紙・木材・樹脂等の改質剤または表面処理剤としても有用である。
【実施例】
【００５８】
以下に、実施例に基づいて本発明を更に詳細に説明する。
まず、測定方法について述べる。
（数平均分子量の測定）
数平均分子量は下記の装置を用いたゲルパーミエーションクロマトグラフ（以下ＧＰＣという）測定によるポリスチレン基準の数平均分子量である。
装置：東ソー（株）ＨＬＣ−８１２０ＧＰＣ
カラム：東ソー（株）ＴＳＫｇｅｌ  ｓｕｐｅｒＨ１０００×１本
ＴＳＫｇｅｌ  ｓｕｐｅｒＨ２０００×１本
ＴＳＫｇｅｌ  ｓｕｐｅｒＨ３０００×１本
キャリアー：テトラハイドロフラン
検出方法：示差屈折計
【００５９】
（未反応ジイソシアネートモノマー濃度）
前記ＧＰＣ測定で得られる未反応ジイソシアネートモノマー相当の分子量（例えばＨＤＩであれば１６８）のピーク面積％をその質量濃度として表した。
（イソシアヌレート３量体濃度の測定）
前記ＧＰＣ測定で得られるジイソシアネートの３倍の分子量に相当するピーク面積％をイソシアヌレート３量体濃度として示した。
（モノアルコール由来のアロファネート基／イソシアヌレート基数比率）
日本電子社製JNM-LA400を用いた、プロトン核磁気共鳴スペクトルの測定から、アロファネート基とイソシアヌレート基の数比率を求めた。
（ウレトジオン２量体濃度の測定）
前記ＧＰＣ測定で得られるジイソシアネートの２倍の分子量に相当するピーク面積％をウレトジオン２量体濃度として示した。
（イソシアヌレート化反応転化率の測定）
反応液屈折率の測定により求めた。
【００６０】
（粘度の測定）
Ｅ型粘度計（東機産業株式会社製ＲＥ−８０Ｒ）を用いて、２５℃で測定した。
（水系ポリイソシアネート組成物の水分散性）
水系ポリイソシアネート組成物と純水を質量比２：１０で混合し、その後の溶液状態を肉眼で観察した。混合液が均一で沈降物のない状態を〇とし、沈降物がある場合を×とした。結果を表２に示した。  
（ゲル分率）
硬化塗膜を、アセトン中に２０℃、２４時間浸漬後、未溶解部質量の浸漬前質量に対する割合を計算し、６０質量％未満の場合を×、６０質量％以上の場合を〇で表した。結果を表３に示した。
（塗膜硬度）
ケーニッヒ硬度計（ＢＹＫ  Ｇａｒｄｅｒ社の商品名Ｐｅｎｄｕｌｕｍ  ｈａｒｄｎｅｓｓ  ｔｅｓｔｅｒ）を用いて、測定温度２０℃、塗膜膜厚４０μｍで測定した。塗膜硬度が２０以上を〇、２０未満を×とした。結果を表３に示した。  
【００６１】
＜製造例１＞  （前駆体ＡＡの製造）
攪拌器、温度計、還流冷却管、窒素吹き込み管、滴下ロートを取り付けた４ツ口フラスコ内を窒素雰囲気にし、ＨＤＩ  ６００部を仕込み、６０℃、２Ｈｒ保持した。その後、イソシアヌレート化触媒としてテトラメチルアンモニウムカプリエートを加え、イソシアヌレート化反応を行い、４時間後、転化率が４０％になった時点で、リン酸を添加して反応を停止した。
その後、反応液を濾過した後、未反応のＨＤＩモノマーを薄膜蒸留装置により除去した。
得られた前駆体ＡＡの物性を表１に示す。
【００６２】
＜製造例２＞  （前駆体ＡＡの製造）
攪拌器、温度計、還流冷却管、窒素吹き込み管、滴下ロートを取り付けた４ツ口フラスコ内を窒素雰囲気にし、ＨＤＩ  １０００部、３価アルコールであるポリカプロラクトンポリオール系ポリエステルポリオール「プラクセル３０３」（ダイセル化学の商品名  分子量３００）５０部を仕込み、攪拌下反応器内温度を９０℃１時間保持しウレタン化反応を行った。その後反応器内温度を６０℃に保持し、シソシアヌレート化触媒テトラメチルアンモニウムカプリエートを加え、反応液の屈折率を測定し、ＨＤＩとポリオールを足した質量を１００とした時の収率５４質量％に相当する時点で燐酸を添加し反応を停止した。反応液を濾過した後、薄膜蒸留缶を用いて未反応ＨＤＩを除去した。得られた前駆体ＡＡの物性を表１に示す。
【００６３】
＜製造例３＞  （水系ポリイソシアネート組成物（Ａ）の製造）
攪拌器、温度計、還流冷却管、窒素吹き込み管、滴下ロートを取り付けた４ツ口フラスコ内を窒素雰囲気にし、製造例１で得られた水性ポリイソシアネート前駆体（ＡＡ）を１００部、分子量５５０のメトキシポリエチレングリコール（日本油脂の商品名「ユニオックスＭ５５０」）８５部（前駆体ＡＡの全イソシアネート基の３０％と反応する）を仕込み、８０℃で６時間保持した。得られた水系ポリイソシアネート組成物（Ａ）の物性及び水分散性評価結果を表２に示す。  
【００６４】
＜製造例４，５＞（水系ポリイソシアネート組成物（Ａ）の製造）
表２に示す以外は、製造例３と同様に行った。得られた水系ポリイソシアネート組成物（Ａ）の物性を表２に示す。
【００６５】
＜製造例６＞  （ポリイソシアネート組成物（Ｂ）の製造）
撹拌機、温度計、還流冷却管、窒素吹き込み管、滴下ロートを取り付けた４ツ口フラスコ内を窒素雰囲気にし、ＨＤＩ  ６００部、イソブタノール０．６部を仕込み、撹拌下反応器内温度を８０℃、２Ｈｒ保持した。その後、イソシアヌレート化触媒テトラメチルアンモニウムカプリエートを加え、イソシアヌレート化反応を行い、転化率が１３％になった時点で燐酸を添加し反応を停止した。ウレトジオン２量体質量濃度の増加は１％以下であった。反応液を更に１６０℃、１Ｈｒ保持した。この加熱によりウレトジオン基含有ポリイソシアネートが生成した。反応液を冷却後、ろ過後、薄膜蒸発缶を用いて未反応のＨＤＩを除去した。得られたポリイソシアネート組成物（Ｂ）の特性を表３に示す。
【００６６】
＜製造例７＞  （ポリイソシアネート組成物（Ｂ）の製造）
イソシアヌレート化反応後の転化率を１７％とした以外は製造例６と同様に行った。得られたポリイソシアネート組成物（Ｂ）の物性を表３に示す。
【００６７】
［実施例１〜５］  （水系ポリイソシアネート組成物の製造）
製造例３〜５に示された水系ポリイソシアネート組成物（Ａ）と製造例６〜７に示されたポリイソシアネート組成物（Ｂ）を表４に示された質量比で混合した。その時の水分散性を表４に示す。
【００６８】
［比較例１〜４］  （水系ポリイソシアネート組成物の製造）
表４に示す以外は実施例１と同様に行った。その時の水分散性を表４にします。
【００６９】
［実施例６〜１０］  （水系塗料組成物の調整）
ジメチルエタノールアミンでカルボン酸／アミンのモル比１．０で中和された水分散性アクリルポリオール（アクゾノーベル社の商品名「ＳＥＴＡＬＵＸ６５１２」、樹脂分濃度４２質量％、水酸基価６９ｍｇＫＯＨ／樹脂ｇ、酸価１６ｍｇＫＯＨ／樹脂ｇ）と実施例１−５で得られた水系ポリイソシアネート組成物を用いて、イソシアネート基／水酸基の当量比１．０で混合した。更に水を添加し塗料粘度が、フォードカップＮｏ．４で３０秒になるように調整した。この塗料をアプリケーター塗装し、８０℃、３０分で硬化させた。塗膜評価結果を表５に示す。
【００７０】
［比較例５〜７］  （水系塗料組成物の調整）
比較例１〜３で得られた水系ポリイソシアネート組成物を用いた以外は、実施例６と同様に行った。結果を表５に示す。
【００７１】
【表１】
2007332194.tif 000007
【００７２】
【表２】
2007332194.tif 000008
【００７３】
【表３】
2007332194.tif 000009
【００７４】
【表４】
2007332194.tif 000010
【００７５】
【表５】
2007332194.tif 000011
【産業上の利用可能性】
【００７６】
本発明の水性ポリイソシアネート組成物は、水分散性に優れ、かつ高い架橋性、高い塗膜硬度を発現するので水性塗料組成物の硬化剤として好適である他、インキ、接着剤、繊維・フィルム・セラミック等の無機材料・紙・木材・樹脂等の改質剤または表面処理剤としても有用である。